(57)【要約】【課題】ダイヤモンド等を加工するドライ研磨にて、簡易な構成でありながら高能率かつ高精度な加工を実現可能な加工方法及び加工装置を提供する。【解決手段】加工装置１は、サファイア定盤２と、単結晶ダイヤモンド３を保持する試料ホルダー４を有している。また、加工装置１は、サファイア定盤２と単結晶ダイヤモンド３との接触部位にオゾンガスを供給するオゾン供給部５を有している。
2017141918.tif 000002
【特許請求の範囲】
【請求項１】
金属酸化物で構成された加工部材を被加工物と接触させ、接触部位にオゾンガスを供給すると共に、前記加工部材を前記被加工物に接触させた状態で変位させる工程を備える
加工方法。
【請求項２】
前記接触部位で生じる摩擦熱でオゾンガスを分解する
請求項１に記載の加工方法。
【請求項３】
前記加工部材は、Ａｌ２Ｏ３から構成される単結晶状態のサファイア、コランダム、サファイアガラス、サファイアクリスタル、多結晶状態のアルミナ、アルミナセラミックス、ＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項１または請求項２に記載の加工方法。
【請求項４】
前記加工部材は、ＳｉＯ２を主成分とするガラスからなり、
前記被加工物は、ＳｉＣからなる
請求項１または請求項２に記載の加工方法。
【請求項５】
前記加工部材、若しくは、前記被加工物の少なくとも一方を加湿する
請求項１乃至請求項４に記載の加工方法。
【請求項６】
前記オゾンガスがアルカリ性溶液を含有する
請求項１乃至請求項５に記載の加工方法。
【請求項７】
前記アルカリ性溶液がアルカリ性電解水である
請求項６に記載の加工方法。
【請求項８】
前記加工部材、若しくは、前記被加工物の少なくとも一方に、陽イオン、若しくは、陰イオンの少なくとも一方を供給して帯電量を制御する
請求項１乃至請求項７に記載の加工方法。
【請求項９】
前記加工部材と、前記被加工物との接触部位にＮ２ガスを供給して帯電量を制御する
請求項１乃至請求項８に記載の加工方法。
【請求項１０】
金属酸化物で構成された加工部材を被加工物と接触させ、接触部位にオゾンガスを供給すると共に、前記加工部材を前記被加工物に接触させた状態で変位させる工程を備え、
前記加工部材は、アルミナセラミックスまたはＳｉＯ２を主成分とするガラスのうちいずれか１つからなり、
前記被加工物は、ＧａＮからなる
加工方法。
【請求項１１】
前記オゾンガスがアルカリ性電解水を含有する
請求項１０に記載の加工方法。
【請求項１２】
金属酸化物で構成された加工部材と、
所定の被加工物を前記加工部材と接触させて保持する保持機構と、
前記加工部材及び前記被加工物との接触部位にオゾンガスを供給するオゾンガス供給部と、
前記加工部材と前記被加工物を接触させた状態で、前記加工部材を変位させる駆動部とを備える
加工装置。
【請求項１３】
前記加工部材及び前記被加工物との間の前記接触部位で摩擦熱が生じる
請求項１２に記載の加工装置。
【請求項１４】
前記加工部材は、Ａｌ２Ｏ３から構成される単結晶状態のサファイア、コランダム、サファイアガラス、サファイアクリスタル、多結晶状態のアルミナ、アルミナセラミックスＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項１２または請求項１３に記載の加工装置。
【請求項１５】
前記加工部材は、ＳｉＯ２を主成分とするガラスからなり、
前記被加工物は、ＳｉＣからなる
請求項１２または請求項１３に記載の加工装置。
【請求項１６】
前記加工部材、若しくは、前記被加工物を加湿する加湿処理部を備える
請求項１２乃至請求項１５に記載の加工装置。
【請求項１７】
前記オゾンガスがアルカリ性溶液を含有する
請求項１２乃至請求項１６に記載の加工装置。
【請求項１８】
前記アルカリ性溶液がアルカリ性電解水である
請求項１７に記載の加工装置。
【請求項１９】
前記加工部材、若しくは、前記被加工物の少なくとも一方に、陽イオン、若しくは、陰イオンの少なくとも一方を供給して帯電量を制御する帯電処理部を備える
請求項１２乃至請求項１８に記載の加工装置。
【請求項２０】
前記加工部材と、前記被加工物との接触部位にＮ２ガスを供給して帯電量を制御するＮ２ガス供給部を備える
請求項１２乃至請求項１９に記載の加工方法。
【請求項２１】
金属酸化物で構成された加工部材と、
所定の被加工物を前記加工部材と接触させて保持する保持機構と、
前記加工部材及び前記被加工物との接触部位にオゾンガスを供給するオゾンガス供給部と、
前記加工部材と前記被加工物を接触させた状態で、前記加工部材を変位させる駆動部とを備え、
前記加工部材は、アルミナセラミックスまたはＳｉＯ２を主成分とするガラスのうちいずれか１つからなり、
前記被加工物は、ＧａＮからなる
加工装置。
【請求項２２】
前記オゾンガスがアルカリ性電解水を含有する
請求項２１に記載の加工装置。
【請求項２３】
加工部材、若しくは、同加工部材で加工される被加工物の少なくとも一方に、陽イオン、若しくは、陰イオンの少なくとも一方を供給して帯電量を制御すると共に、前記加工部材と前記被加工物を接触させた状態で相対的に変位させる工程を備える
加工方法。
【請求項２４】
前記加工部材、若しくは、前記被加工物の少なくとも一方に、陰イオンを供給する
請求項２３に記載の加工方法。
【請求項２５】
前記加工部材、若しくは、前記被加工物の少なくとも一方に、陽イオンを供給する
請求項２３に記載の加工方法。
【請求項２６】
前記加工部材、若しくは、前記被加工物の少なくとも一方に、陽イオン及び陰イオンを供給する
請求項２３に記載の加工方法。
【請求項２７】
前記加工部材、若しくは、前記被加工物の少なくとも一方を加湿する
請求項２３乃至請求項２６に記載の加工方法。
【請求項２８】
前記加工部材、若しくは、前記被加工部材の少なくとも一方が絶縁体である
請求項２３乃至請求項２７に記載の加工方法。
【請求項２９】
前記加工物の表面に紫外光若しくはプラズマを照射して同加工部材の表面を清浄化かつ親水化処理する
請求項２３乃至請求項２８に記載の加工方法。
【請求項３０】
前記加工部材及び前記被加工物の接触部位にＮ２ガスを供給する
請求項２３乃至請求項２９に記載の加工方法。
【請求項３１】
前記加工部材は金属、無機酸化物、セラミックスのうちいずれか１つからなり、
前記被加工物は単結晶ダイヤモンド、多結晶ダイヤモンド、ＣＶＤダイヤモンド、ＤＬＣ膜のうちいずれか１つからなる
請求項２３乃至請求項３０に記載の加工方法。
【請求項３２】
加工部材と、
該加工部材、若しくは、同加工部材で加工される被加工物の少なくとも一方に、陽イオン、若しくは、陰イオンの少なくとも一方を供給して帯電量を制御する帯電処理部と、
所定の被加工物を保持する保持機構と、
前記加工部材と前記被加工物を接触させた状態で、前記加工部材と前記被加工物を相対的に変位させる駆動部とを備える
加工装置。
【請求項３３】
前記加工部材、若しくは、前記被加工物を加湿する加湿処理部を備える
請求項３２に記載の加工装置。
【請求項３４】
前記加工部材の表面を親水化処理する清浄化かつ親水化処理部を備える
請求項３２または請求項３３に記載の加工装置。
【請求項３５】
前記加工部材及び前記被加工物の接触部位にＮ２ガスを供給するＮ２ガス供給部を備える
請求項３２乃至請求項３４に記載の加工装置。
【請求項３６】
加工部材と、該加工部材で加工される被加工物との接触部位にＮ２ガスを供給して帯電量を制御すると共に、前記加工部材と前記被加工物を接触させた状態で相対的に変位させる工程を備える
加工方法。
【請求項３７】
前記加工部材、若しくは、前記被加工物の少なくとも一方を加湿する
請求項３６に記載の加工方法。
【請求項３８】
加工部材と、
該加工部材と、同加工部材で加工される被加工物との接触部位にＮ２ガスを供給して帯電量を制御するＮ２ガス供給部と、
所定の被加工物を保持する保持機構と、
前記加工部材と前記被加工物を接触させた状態で、前記加工部材と前記被加工物を相対的に変位させる駆動部とを備える
加工装置。
【請求項３９】
前記加工部材、若しくは、前記被加工物を加湿する加湿処理部を備える
請求項３８に記載の加工装置。
【発明の詳細な説明】
【技術分野】
【０００１】
本発明は加工方法及び加工装置に関する。詳しくは、ダイヤモンド等を加工するドライ研磨にて、簡易な構成でありながら高能率かつ高精度な加工を実現可能な加工方法及び加工装置に係るものである。
【背景技術】
【０００２】
ダイヤモンドは、５．４ｅＶという広いバンドギャップを持ち、熱伝導率が大きく、絶縁破壊電界や電荷移動度などに優れていることから、次世代パワー半導体デバイス用材料として有力視されている。【０００３】
ダイヤモンドを用いて半導体デバイスを製作するためには、デバイスの下地となるダイヤモンド基板表面を原子レベルで平滑、かつ無擾乱に仕上げる加工技術が必要不可欠であるといわれている。しかしながら、ダイヤモンドは、高硬度かつ化学的に安定であるために、加工することは極めて難しく、加工技術の開発が技術的課題となっている。【０００４】
例えば、従来の加工方法として、化学機械研磨などの砥粒を用いた研磨により化学的除去を行う加工が知られている。しかしながら、研磨剤中での化学反応を利用するため除去速度が遅く、加工能率が不充分である問題があった。【０００５】
ここで、上述した溶液環境下での研磨に対して、砥粒を使用せずに加工能率の向上を試みた大気環境下での加工方法が存在する。【０００６】
例えば、ダイヤモンドからなる基板の被研磨面に研磨定盤を高圧で接触させると共に、研磨定盤の裏面から基板の研磨面に紫外線を照射しつつ、基板を研磨定盤に対して相対的に擦動させることにより研磨する技術が提案されている（例えば、特許文献１参照）。【０００７】
また、本願の発明者によって、金属酸化物で構成された研磨定盤に紫外光やプラズマを照射して、定盤表面上のケミカルコンタミネーション（有機汚染物物）を除去するとともに、定盤表面を親水化させる（最表面部にＯＨ基を表出させる）加工方法が提案されている（例えば、特許文献２参照）。【０００８】
特許文献２に記載の方法では、定盤表面を親水化させることで、被加工物表面原子との反応サイトを増加させ、被加工物表面の原子と化学的に作用させて加工を行うものである。
【先行技術文献】
【特許文献】
【０００９】
【特許文献１】国際公開第２００７／００７６８３号
【特許文献２】国際公開第２０１４／０３４９２１号
【発明の概要】
【発明が解決しようとする課題】
【００１０】
しかしながら、特許文献１及び特許文献２に記載の加工方法では、紫外線の照射にて加工を行うが、紫外光は大気中で不安定であり、瞬間的に保有するエネルギーを消失してしまうため、加工部材に均一に照射することが難しかった。そのため、安定的に高い加工精度を実現することが困難であった。【００１１】
また、特許文献１及び特許文献２に記載の加工では、定盤と被加工物の保持部分を相対的に変位させる加工装置の構成上、紫外光光源の設置場所に制約があった。即ち、既存の加工装置をそのまま利用することができず、紫外光光源を設けるための特別仕様の加工装置を製作する必要があった。【００１２】
また、ドライ研磨では、加工部材と被加工物を接触させて相対的に変位させた際に摩擦帯電が生じるものとなる。摩擦帯電により加工部材及び被加工物の表面の帯電状態が不安定となり、加工後の表面粗さや加工能率が高精度に制御できない問題があった。【００１３】
本発明は以上の点に鑑みて創案されたものであって、ダイヤモンド等を加工するドライ研磨にて、簡易な構成でありながら高能率かつ高精度な加工を実現可能な加工方法及び加工装置を提供することを目的とするものである。
【課題を解決するための手段】
【００１４】
［加工方法について］
上記の目的を達成するために、本発明の加工方法は、金属酸化物で構成された加工部材を被加工物と接触させ、接触部位にオゾンガスを供給すると共に、前記加工部材を前記被加工物に接触させた状態で変位させる工程を備える。【００１５】
ここで、加工部材を被加工物と接触させ、接触部位にオゾンガスを供給することによって、接触部位をオゾンガス環境下におくことができる。即ち、オゾンガスは不安定な分子であるが、接触部位にオゾンガスを供給することで、同領域にオゾンガスを局在させることが可能となる。【００１６】
また、加工部材を被加工物に接触させた状態で変位させる工程によって、接触部位に摩擦熱を生じさせることが可能となる。この摩擦熱は供給されるオゾンガスを熱分解し、オゾンガスから原子状酸素を生成する。生成した原子状酸素は、大気環境下で、被加工物との化学反応（加工）を担う加工部材の最表面の水酸基（ＯＨ基）へのカルボキシル基等の結合、即ち、有機物に由来するコンタミネーションを抑止する。原子状酸素が有機物由来の汚れを分解して清浄化し、かつ、加工部材表面に水酸基（ＯＨ基）を表出させる親水化を行うことで、被加工物の安定した物理・化学的な加工が可能となる。【００１７】
また、上述したように、接触部位がオゾンガス環境下となるため、安定した加工に必要な原子状酸素を確保することが可能となる。【００１８】
本発明では、加工部材と被加工物の接触部位、即ち、被加工物の加工がなされる位置で、オゾンガスの熱分解により生じる原子状酸素を利用して、加工部材の表面の清浄化かつ親水化処理を行い、被加工物の物理・化学的に安定した加工を実現するものである。【００１９】
また、加工部材が、Ａｌ２Ｏ３から構成される単結晶状態のサファイア、コランダム、サファイアガラス、サファイアクリスタル、多結晶状態のアルミナ、アルミナセラミックス、ＳｉＯ２を主成分とするガラスのうちいずれか１つからなり、被加工物が、ダイヤモンド、多結晶ダイヤモンド、ＣＶＤダイヤモンド、ＤＬＣ膜のうちいずれか１つからなる場合には、被加工物に対する充分に安定した加工が可能となる。【００２０】
また、加工部材が、ＳｉＯ２を主成分とするガラスからなり、被加工物が、ＳｉＣからなる場合には、ＳｉＣに対する充分に安定した加工が可能となる。【００２１】
また、加工部材、若しくは、被加工物の少なくとも一方を加湿する場合には、より一層安定した加工が可能となり、表面粗さの精度をより一層高め、かつ、加工能率を向上させることができる。【００２２】
また、オゾンガスがアルカリ性溶液を含有する場合には、加工部材と被加工物の摩擦面で発生するトライボケミカル反応を促進させ、被加工物の加工面における酸化物を生成させ、優先的に除去できるものとなる。この結果、オゾンガスの熱分解により生じる原子状酸素を利用した加工に加え、トライボケミカル反応による加工が促進され、表面粗さの精度をより一層高め、かつ、加工能率を向上させることができる。なお、ここでいうアルカリ性溶液とは、例えば、アルカリ性電解水、ＮａＯＨ、ＫＯＨ等のアルカリ性を示す溶液である。【００２３】
また、アルカリ性溶液がアルカリ性電解水である場合には、アルカリ性電解水を含むオゾンガスでトライボケミカル反応を促進させることが可能となる。また、アルカリ性電解水は、取扱い時の安全性が高く、比較的容易に生成可能であるため、加工方法を安全かつより簡易なものにできる。なお、ここでいうアルカリ性電解水とは、ｐＨが９．０以上のアルカリ性の水を意味するものである。【００２４】
また、加工部材、若しくは、被加工物の少なくとも一方に、陽イオン、若しくは、陰イオンの少なくとも一方を供給して帯電量を制御する場合には、加工部材及び被加工物の表面の帯電状態を安定化させる。
そして、表面の帯電状態が安定化した加工部材と被加工物を接触させた状態で相対的に変位させることによって、加工部材及び被加工物の表面の帯電状態を制御した上で被加工物の表面を物理・化学的に加工することができる。【００２５】
また、加工部材と、被加工物との接触部位にＮ２ガスを供給して帯電量を制御する場合には、加工部材及び被加工物の表面の帯電状態を更に制御しやすくなり、表面粗さの精度をより一層高め、かつ、加工能率を更に向上させることができる。【００２６】
本発明では、加工部材と被加工物の接触部位、即ち、被加工物の加工がなされる位置で、オゾンの熱分解により生じる原子状酸素を利用して、加工部材の表面の清浄化かつ親水化処理を行い、被加工物の物理・化学的に安定した加工を実現するものである。そのため、砥粒フリーの研磨を実現することができる。また、既存の加工装置の加工部材と被加工物の接触部位にオゾンを供給する装置を設置するだけでよいため、加工システムを容易に構築できるものとなっている。【００２７】
なお、「加工部材」としては、例えば、鉄、ニッケル、Ｃｏ等の金属、ＳｉＯ２、ＺｒＯ２、Ａｌ２Ｏ３、ＴｉＯ２、Ｆｅ２Ｏ３、ＭｇＯ、ＣａＯ，Ｎａ２Ｏ、Ｋ２Ｏ、ＣｅＯ２等の金属酸化物、ＳｉＣ、ＳｉＮ、Ａｌ２Ｏ３等のセラミックス、及びそれらからなる構成材料で構成された加工部材が挙げられる。更に、被加工物としては、ダイヤモンド、多結晶ダイヤモンド、ＣＶＤダイヤモンド、ＤＬＣ膜等のダイヤモンド関連材料、ＳｉＣ、ＧａＮ、サファイア、ＳｉＣセラミックス、Ｓｉ３Ｎ４セラミックス、ＡＩＮ、ガラス等の硬脆材料等が挙げられる。【００２８】
また、上記の目的を達成するために、本発明の加工方法は、金属酸化物で構成された加工部材を被加工物と接触させ、接触部位にオゾンガスを供給すると共に、前記加工部材を前記被加工物に接触させた状態で変位させる工程を備え、前記加工部材は、アルミナセラミックスまたはＳｉＯ２を主成分とするガラスのうちいずれか１つからなり、前記被加工物は、ＧａＮからなるもので構成されている。【００２９】
ここで、加工部材を被加工物と接触させ、接触部位にオゾンガスを供給することによって、接触部位をオゾンガス環境下におくことができる。即ち、オゾンガスは不安定な分子であるが、接触部位にオゾンガスを供給することで、同領域にオゾンガスを局在させることが可能となる。【００３０】
また、加工部材を被加工物に接触させた状態で変位させる工程によって、接触部位に摩擦熱を生じさせることが可能となる。この摩擦熱は供給されるオゾンガスを熱分解し、オゾンガスから原子状酸素を生成する。生成した原子状酸素は、大気環境下で、被加工物との化学反応（加工）を担う加工部材の最表面の水酸基（ＯＨ基）へのカルボキシル基等の結合、即ち、有機物に由来するコンタミネーションを抑止する。原子状酸素が有機物由来の汚れを分解して清浄化し、かつ、加工部材表面に水酸基（ＯＨ基）を表出させる親水化を行うことで、被加工物の安定した物理・化学的な加工が可能となる。【００３１】
また、上述したように、接触部位がオゾンガス環境下となるため、安定した加工に必要な原子状酸素を確保することが可能となる。【００３２】
本発明では、加工部材と被加工物の接触部位、即ち、被加工物の加工がなされる位置で、オゾンガスの熱分解により生じる原子状酸素を利用して、加工部材の表面の清浄化かつ親水化処理を行い、被加工物の物理・化学的に安定した加工を実現するものである。【００３３】
また、加工部材が、アルミナセラミックスまたはＳｉＯ２を主成分とするガラスのうちいずれか１つからなり、被加工物が、ＧａＮから構成されたことによって、ＧａＮに対する充分に安定した加工が可能となる。【００３４】
また、オゾンガスがアルカリ性電解水を含有する場合には、加工部材と被加工物の摩擦面で発生するトライボケミカル反応を促進させ、被加工物の加工面における酸化物を生成させ、優先的に除去できるものとなる。この結果、オゾンガスの熱分解により生じる原子状酸素を利用した加工に加え、トライボケミカル反応による加工が促進され、表面粗さの精度をより一層高め、かつ、加工能率を向上させることができる。なお、ここでいうアルカリ性溶液とは、例えば、アルカリ性電解水、ＮａＯＨ、ＫＯＨ等のアルカリ性を示す溶液である。【００３５】
また、アルカリ性電解水を含むオゾンガスでトライボケミカル反応を促進させることが可能となる。トライボケミカル反応により、下記の反応式で示す反応が生じ、ＧａＮに対して高精度かつ、加工能率が高い加工を行うことができる。
２ＧａＮ＋３Ｈ２Ｏ⇔Ｇａ２Ｏ３＋２ＮＨ３
また、アルカリ性電解水は、取扱い時の安全性が高く、比較的容易に生成可能であるため、加工方法を安全かつより簡易なものにできる。なお、ここでいうアルカリ性電解水とは、ｐＨが９．０以上のアルカリ性の水を意味するものである。【００３６】
［加工装置について］
また、上記の目的を達成するために、本発明に係る加工装置は、金属酸化物で構成された加工部材と、所定の被加工物を加工部材と接触させて保持する保持機構と、加工部材及び被加工物との接触部位にオゾンガスを供給するオゾンガス供給部と、加工部材と被加工物を接触させた状態で、加工部材を変位させる駆動部とを備える。【００３７】
ここで、所定の被加工物を加工部材と接触させて保持する保持機構と、加工部材及び被加工物との接触部位にオゾンガスを供給するオゾンガス供給部によって、接触部位をオゾンガス環境下におくことができる。即ち、オゾンガスは不安定な分子であるが、接触部位にオゾンガスを供給することで、同領域にオゾンガスを局在させることが可能となる。【００３８】
また、加工部材と被加工物を接触させた状態で、加工部材を変位させる駆動部によって、接触部位に摩擦熱を生じさせることが可能となる。この摩擦熱は供給されるオゾンガスを熱分解し、オゾンガスから原子状酸素を生成する。生成した原子状酸素は、大気環境下で、被加工物との化学反応（加工）を担う加工部材の最表面の水酸基（ＯＨ基）へのカルボキシル基等の結合、即ち、有機物に由来するコンタミネーションを抑止する。原子状酸素が有機物由来の汚れを分解して清浄化し、かつ、加工部材表面に水酸基（ＯＨ基）を表出させる親水化を行うことで、被加工物の安定した物理・化学的な加工が可能となる。【００３９】
また、上述したように、接触部位がオゾンガス環境下となるため、安定した加工に必要な原子状酸素を確保することが可能となる。【００４０】
本発明では、加工部材と被加工物の接触部位、即ち、被加工物の加工がなされる位置にてオゾンの熱分解により生じる原子状酸素を利用して、加工部材の表面の清浄化かつ親水化処理を行い、被加工物の物理・化学的に安定した加工を実現するものである。【００４１】
また、加工部材が、Ａｌ２Ｏ３から構成される単結晶状態のサファイア、コランダム、サファイアガラス、サファイアクリスタル、多結晶状態のアルミナ、アルミナセラミックス、ＳｉＯ２を主成分とするガラスのうちいずれか１つからなり、被加工物が、ダイヤモンド、多結晶ダイヤモンド、ＣＶＤダイヤモンド、ＤＬＣ膜のうちいずれか１つからなる場合には、被加工物に対する充分に安定した加工が可能となる。【００４２】
また、加工部材が、ＳｉＯ２を主成分とするガラスからなり、被加工物が、ＳｉＣからなる場合には、ＳｉＣに対する充分に安定した加工が可能となる。【００４３】
また、加工部材、若しくは、被加工物の少なくとも一方を加湿する場合には、より一層安定した加工が可能となり、表面粗さの精度をより一層高め、かつ、加工能率を向上させることができる。【００４４】
また、オゾンガスがアルカリ性溶液を含有する場合には、加工部材と被加工物の摩擦面で発生するトライボケミカル反応を促進させ、被加工物の加工面における酸化物を生成させ、優先的に除去できるものとなる。この結果、オゾンガスの熱分解により生じる原子状酸素を利用した加工に加え、トライボケミカル反応による加工が促進され、表面粗さの精度をより一層高め、かつ、加工能率を向上させることができる。なお、ここでいうアルカリ性溶液とは、例えば、アルカリ性電解水、ＮａＯＨ、ＫＯＨ等のアルカリ性を示す溶液である。【００４５】
また、アルカリ性溶液がアルカリ性電解水である場合には、アルカリ性電解水を含むオゾンガスでトライボケミカル反応を促進させることが可能となる。また、アルカリ性電解水は、取扱い時の安全性が高く、比較的容易に生成可能であるため、加工方法を安全かつより簡易なものにできる。なお、ここでいうアルカリ性電解水とは、ｐＨが９．０以上のアルカリ性の水を意味するものである。【００４６】
また、加工部材、若しくは、被加工物の少なくとも一方に、陽イオン、若しくは、陰イオンの少なくとも一方を供給して帯電量を制御する場合には、加工部材及び被加工物の表面の帯電状態を安定化させる。
そして、表面の帯電状態が安定化した加工部材と被加工物を接触させた状態で相対的に変位させることによって、加工部材及び被加工物の表面の帯電状態を制御した上で被加工物の表面を物理・化学的に加工することができる。【００４７】
また、加工部材と、被加工物との接触部位にＮ２ガスを供給して帯電量を制御する場合には、加工部材及び被加工物の表面の帯電状態を更に制御しやすくなり、表面粗さの精度をより一層高め、かつ、加工能率を更に向上させることができる。【００４８】
本発明では、加工部材と被加工物の接触部位、即ち、被加工物の加工がなされる位置にてオゾンの熱分解により生じる原子状酸素を利用して、加工部材の表面の清浄化かつ親水化処理を行い、被加工物を物理・化学的に安定した加工を実現するものである。そのため、砥粒フリーの研磨を実現することができる。また、既存の加工装置の加工部材と被加工物の接触部位にオゾンを供給する装置を設置するだけでよいため、加工システムを容易に構築できるものとなっている。【００４９】
なお、「加工部材」としては、例えば、鉄、ニッケル、Ｃｏ等の金属、ＳｉＯ２、ＺｒＯ２、Ａｌ２Ｏ３、ＴｉＯ２、Ｆｅ２Ｏ３、ＭｇＯ、ＣａＯ，Ｎａ２Ｏ、Ｋ２Ｏ、ＣｅＯ２等の無機酸化物、ＳｉＣ、ＳｉＮ、Ａｌ２Ｏ３等のセラミックス、及びそれらからなる構成材料で構成された加工部材が挙げられる。更に、被加工物としては、ダイヤモンド、多結晶ダイヤモンド、ＣＶＤダイヤモンド、ＤＬＣ膜等のダイヤモンド関連材料、ＳｉＣ、ＧａＮ、サファイア、ＳｉＣセラミックス、Ｓｉ３Ｎ４セラミックス、ＡＩＮ、ガラス等の硬脆材料等が挙げられる。【００５０】
また、上記の目的を達成するために、本発明の加工装置は、金属酸化物で構成された加工部材と、所定の被加工物を加工部材と接触させて保持する保持機構と、加工部材及び被加工物との接触部位にオゾンガスを供給するオゾンガス供給部と、加工部材と被加工物を接触させた状態で、加工部材を変位させる駆動部とを備え、加工部材は、アルミナセラミックスまたはＳｉＯ２を主成分とするガラスのうちいずれか１つからなり、前記被加工物は、ＧａＮからなるもので構成されている。【００５１】
ここで、所定の被加工物を加工部材と接触させて保持する保持機構と、加工部材及び被加工物との接触部位にオゾンガスを供給するオゾンガス供給部によって、接触部位をオゾンガス環境下におくことができる。即ち、オゾンガスは不安定な分子であるが、接触部位にオゾンガスを供給することで、同領域にオゾンガスを局在させることが可能となる。【００５２】
また、加工部材と被加工物を接触させた状態で、加工部材を変位させる駆動部によって、接触部位に摩擦熱を生じさせることが可能となる。この摩擦熱は供給されるオゾンガスを熱分解し、オゾンガスから原子状酸素を生成する。生成した原子状酸素は、大気環境下で、被加工物との化学反応（加工）を担う加工部材の最表面の水酸基（ＯＨ基）へのカルボキシル基等の結合、即ち、有機物に由来するコンタミネーションを抑止する。原子状酸素が有機物由来の汚れを分解して清浄化し、かつ、加工部材表面に水酸基（ＯＨ基）を表出させる親水化を行うことで、被加工物の安定した物理・化学的な加工が可能となる。【００５３】
また、上述したように、接触部位がオゾンガス環境下となるため、安定した加工に必要な原子状酸素を確保することが可能となる。【００５４】
本発明では、加工部材と被加工物の接触部位、即ち、被加工物の加工がなされる位置にてオゾンの熱分解により生じる原子状酸素を利用して、加工部材の表面の清浄化かつ親水化処理を行い、被加工物の物理・化学的に安定した加工を実現するものである。【００５５】
また、加工部材が、アルミナセラミックスまたはＳｉＯ２を主成分とするガラスのうちいずれか１つからなり、被加工物が、ＧａＮから構成されたことによって、ＧａＮに対する充分に安定した加工が可能となる。【００５６】
また、オゾンガスがアルカリ性電解水を含有する場合には、加工部材と被加工物の摩擦面で発生するトライボケミカル反応を促進させ、被加工物の加工面における酸化物を生成させ、優先的に除去できるものとなる。この結果、オゾンガスの熱分解により生じる原子状酸素を利用した加工に加え、トライボケミカル反応による加工が促進され、表面粗さの精度をより一層高め、かつ、加工能率を向上させることができる。なお、ここでいうアルカリ性溶液とは、例えば、アルカリ性電解水、ＮａＯＨ、ＫＯＨ等のアルカリ性を示す溶液である。【００５７】
また、アルカリ性電解水を含むオゾンガスでトライボケミカル反応を促進させることが可能となる。トライボケミカル反応により、下記の反応式で示す反応が生じ、ＧａＮに対して高精度かつ、加工能率が高い加工を行うことができる。
２ＧａＮ＋３Ｈ２Ｏ⇔Ｇａ２Ｏ３＋２ＮＨ３
また、アルカリ性電解水は、取扱い時の安全性が高く、比較的容易に生成可能であるため、加工方法を安全かつより簡易なものにできる。なお、ここでいうアルカリ性電解水とは、ｐＨが９．０以上のアルカリ性の水を意味するものである。【００５８】
［加工方法について］
上記の目的を達成するために、本発明の加工方法は、加工部材、若しくは、同加工部材で加工される被加工物の少なくとも一方に、陽イオン、若しくは、陰イオンの少なくとも一方を供給して帯電量を制御すると共に、前記加工部材と前記被加工物を接触させた状態で相対的に変位させる工程を備える。【００５９】
ここで、加工部材、若しくは、被加工物の少なくとも一方に、陽イオン、若しくは、陰イオンの少なくとも一方を供給して帯電量を制御することによって、加工部材及び被加工物の表面の帯電状態を安定化させる。
そして、表面の帯電状態が安定化した加工部材と被加工物を接触させた状態で相対的に変位させることによって、加工部材及び被加工物の表面の帯電状態を制御した上で被加工物の表面を物理・化学的に加工することができる。【００６０】
本発明では、加工部材、若しくは、被加工物の少なくとも一方に、陽イオン、若しくは、陰イオンの少なくとも一方を供給して、加工部材及び被加工物の表面の帯電状態を制御し、表面粗さの精度が高く、かつ、加工能率が向上した加工を実現するものである。【００６１】
また、加工部材、若しくは、被加工物の少なくとも一方に、陰イオンを供給して加工部材及び被加工物の表面の帯電状態を制御し、被加工部材の表面を加工することができる。【００６２】
また、加工部材、若しくは、被加工物の少なくとも一方に、陽イオンを供給して加工部材及び被加工物の表面の帯電状態を制御し、被加工部材の表面を加工することができる。【００６３】
また、加工部材、若しくは、被加工物の少なくとも一方に、陰イオン及び陽イオンを供給して加工部材及び被加工物の表面の帯電状態を制御し、被加工部材の表面を加工することができる。【００６４】
また、加工部材、若しくは、被加工物の少なくとも一方を加湿する場合には、帯電状態をより一層制御しやすくなり、表面粗さの精度をより一層高め、かつ、加工能率を更に向上させることができる。【００６５】
また、加工部材の表面に紫外光若しくはプラズマを照射して同加工部材の表面を清浄化かつ親水化処理する場合には、加工部材及び被加工物の表面の帯電状態を更に制御しやすくなり、表面粗さの精度をより一層高め、かつ、加工能率を更に向上させることができる。【００６６】
また、加工部材及び被加工物の接触部位にＮ２ガスを供給する場合には、加工部材及び被加工物の表面の帯電状態を更に制御しやすくなり、表面粗さの精度をより一層高め、かつ、加工能率を更に向上させることができる。【００６７】
本発明では、加工部材、若しくは、被加工物の少なくとも一方に、陽イオン、若しくは、陰イオンの少なくとも一方を供給することによって、加工部材及び被加工物の表面の帯電状態を制御し、加工部材の最表面部と被加工物を接触させた状態で加工部材を変位させることによって、加工部材及び被加工物の表面の帯電状態を制御した上で被加工物の表面を物理・化学的に加工を実現するものである。そのため、一般的な紫外光光源に比べて、陽イオン、若しくは、陰イオンの少なくとも一方を供給するだけで安定した加工が可能となる。【００６８】
なお、「加工部材」としては、例えば、鉄、ニッケル、Ｃｏ等の金属、ＳｉＯ２、ＺｒＯ２、Ａｌ２Ｏ３、ＴｉＯ２、Ｆｅ２Ｏ３、ＭｇＯ、ＣａＯ，Ｎａ２Ｏ、Ｋ２Ｏ、ＣｅＯ２等の無機酸化物、ＳｉＣ、ＳｉＮ、Ａｌ２Ｏ３等のセラミックス、及びそれらからなる構成材料で構成された加工部材が挙げられる。更に、被加工物としては、ダイヤモンド、多結晶ダイヤモンド、ＣＶＤダイヤモンド、ＤＬＣ膜等のダイヤモンド関連材料、ＳｉＣ、ＧａＮ、サファイア、ＳｉＣセラミックス、Ｓｉ３Ｎ４セラミックス、ＡＩＮ、ガラス等の硬脆材料等が挙げられる。【００６９】
［加工装置について］
また、上記の目的を達成するために、本発明に係る加工装置は、加工部材と、該加工部材、若しくは、同加工部材で加工される被加工物の少なくとも一方に、陽イオン、若しくは、陰イオンの少なくとも一方を供給して帯電量を制御する帯電処理部と、所定の被加工物を保持する保持機構と、前記加工部材と前記被加工物を接触させた状態で、前記加工部材と同被加工物を相対的に変位させる駆動部とを備える。【００７０】
ここで、加工部材と、加工部材、若しくは、加工部材で加工される被加工物の少なくとも一方に、陽イオン、若しくは、陰イオンの少なくとも一方を供給して帯電量を制御する帯電処理部によって、加工部材及び被加工物の表面の帯電状態を安定化させるものとなる。【００７１】
また、加工部材と、所定の被加工物を保持する保持機構と、加工部材と被加工物を接触させた状態で、加工部材と被加工物を相対的に変位させる駆動部によって、加工部材及び被加工物の表面の帯電状態を安定化させた上で、被加工物の表面を物理・化学的に加工することができる。【００７２】
本発明では、帯電処理部で加工部材、若しくは、被加工物の少なくとも一方に、陽イオン、若しくは、陰イオンの少なくとも一方を供給し、加工部材及び被加工物の表面の帯電状態を制御し、表面粗さの精度が高く、かつ、加工能率が向上した加工を実現するものである。【００７３】
また、加工部材、若しくは、被加工物の少なくとも一方を加湿する加湿処理部を備える場合には、帯電状態をより一層制御しやすくなり、表面粗さの精度をより一層高め、かつ、加工能率を更に向上させることができる。【００７４】
また、加工部材の表面を親水化処理する清浄化かつ親水化処理部を備える場合には、加工部材及び被加工物の表面の帯電状態を更に制御しやすくなり、表面粗さの精度をより一層高め、かつ、加工能率を更に向上させることができる。【００７５】
また、加工部材及び被加工物の接触部位にＮ２ガスを供給するＮ２ガス供給部を備える場合には、加工部材及び被加工物の表面の帯電状態を更に制御しやすくなり、表面粗さの精度をより一層高め、かつ、加工能率を更に向上させることができる。【００７６】
本発明では、加工部材、若しくは、被加工物の少なくとも一方に、陽イオン、若しくは、陰イオンの少なくとも一方を供給する帯電処理部によって、加工部材及び被加工物の表面の帯電状態を制御し、加工部材の最表面部と被加工物を接触させた状態で加工部材を変位させる駆動部によって、加工部材及び被加工物の表面の帯電状態を制御した上で被加工物の表面を物理・化学的に加工を実現するものである。また、既存の加工装置の紫外光光源を帯電装置等に置き換えるだけでよいため、加工システムを容易に構築できるものとなっている。
【発明の効果】
【００７７】
本発明を適用した加工方法及び加工装置では、ダイヤモンド等を加工するドライ研磨にて、簡易な構成でありながら高能率かつ高精度な加工を実現することができる。
【図面の簡単な説明】
【００７８】
【図１】本発明を適用した加工装置を説明するための模式図である。
【図２】比較例１の加工領域の一部の表面粗さを非接触形状測定機で測定したデータである。
【図３】比較例２の加工領域の一部の表面粗さを非接触形状測定機で測定したデータである。
【図４】実施例１の加工領域の一部の表面粗さを非接触形状測定機で測定したデータである。
【図５】比較例３の加工領域の一部の表面粗さを非接触形状測定機で測定したデータである。
【図６】実施例２の加工領域の一部の表面粗さを非接触形状測定機で測定したデータである。
【図７】比較例４の加工領域の一部の表面粗さを非接触形状測定機で測定したデータである。
【図８】実施例３の加工領域の一部の表面粗さを非接触形状測定機で測定したデータである。
【図９】実施例４の加工前における加工領域の一部の表面粗さを非接触形状測定機で測定したデータである。
【図１０】実施例４の加工後における加工領域の一部の表面粗さを非接触形状測定機で測定したデータである。
【図１１】本発明を適用した加工装置を説明するための模式図である。
【図１２】本発明を適用した加工装置を説明するための模式図である。
【図１３】比較例５の加工領域の一部の表面粗さを非接触形状測定機で測定したデータである。
【図１４】実施例５の加工領域の一部の表面粗さを非接触形状測定機で測定したデータである。
【図１５】比較例８の加工領域の一部の表面粗さを非接触形状測定機で測定したデータである。
【図１６】実施例７の加工領域の一部の表面粗さを非接触形状測定機で測定したデータである。
【図１７】実施例９の表面電位と加工時間の関係を示すグラフである。
【図１８】実施例１０の表面電位と加工時間の関係を示すグラフである。
【図１９】実施例１１の表面電位と加工時間の関係を示すグラフである。
【図２０】比較例１１の表面電位と加工時間の関係を示すグラフである。
【図２１】実施例９の加工領域の一部の表面粗さを非接触形状測定機で測定したデータである。
【図２２】実施例１０の加工領域の一部の表面粗さを非接触形状測定機で測定したデータである。
【図２３】実施例１１の加工領域の一部の表面粗さを非接触形状測定機で測定したデータである。
【図２４】比較例１１の加工領域の一部の表面粗さを非接触形状測定機で測定したデータである。
【発明を実施するための形態】
【００７９】
［発明の第１の実施の形態］
以下、本発明を実施するための形態（以下、「発明の第１の実施の形態」と称する）について説明する。
図１は本発明を適用した加工装置を説明するための模式図であり、ここで示す加工装置１は、サファイア定盤２と、単結晶ダイヤモンド３を保持する試料ホルダー４を有している。また、加工装置１は、サファイア定盤２と単結晶ダイヤモンド３との接触部位にオゾンガスを供給するオゾン供給部５を有している。なお、単結晶ダイヤモンド４は被加工物の一例である。
【００８０】
なお、サファイア定盤２の上面（図１上の上面）に被加工物である単結晶ダイヤモンド３が接して被加工物が研磨されることとなる。また、サファイア定盤２は加工部材の一例である。
【００８１】
オゾン供給部５は、サファイア定盤２の上方に配置されている。また、オゾン供給部５の先端、即ち、オゾンガスが排出される部分は、サファイア定盤２と単結晶ダイヤモンド３との接触部位に向けられている。これにより、接触部位がオゾン環境下となる。また、接触部位におけるサファイア定盤２と単結晶ダイヤモンド３との間で生じる摩擦熱によりオゾンガスが原子状酸素に熱分解され、被加工物が安定的に加工されるものとなる。
【００８２】
ここで、本実施の形態では、加工部材がサファイア定盤２で形成されている場合を例に挙げて説明を行っているが、被加工物を加工可能な材料であれば充分であって、必ずしもサファイア定盤２で形成される必要はない。例えば、鉄、ニッケル、Ｃｏ等の金属、ＳｉＯ２、ＺｒＯ２、Ａｌ２Ｏ３、ＴｉＯ２、Ｆｅ２Ｏ３、ＭｇＯ、ＣａＯ，Ｎａ２Ｏ、Ｋ２Ｏ、ＣｅＯ２等の無機酸化物、ＳｉＣ、ＳｉＮ、Ａｌ２Ｏ３等のセラミックス、及びそれらからなる構成材料で形成されていても構わない。
【００８３】
また、サファイア定盤２は、回転数が制御可能な加工テーブル６上に固定され、加工テーブル６の回転によってサファイア定盤２が図１中符号Ａで示す方向に回転可能に構成されている。
【００８４】
また、試料ホルダー４は、サファイア定盤２の回転軸に対して偏心した回転軸７を中心として図１中符号Ｂで示す方向に回転可能に構成されており、単結晶ダイヤモンド３を保持した状態で上方から単結晶ダイヤモンド３とサファイア定盤２が接触する位置ｓまで下降する。なお、図中の符号Ｙは荷重をかける方向を示している。
【００８５】
ここで、本実施の形態では、試料ホルダー４に保持される被加工物として単結晶ダイヤモンド３を例に挙げて説明を行っているが、被加工物は単結晶ダイヤモンド３に限定されるものではなく、ダイヤモンド、多結晶ダイヤモンド、ＣＶＤダイヤモンド、ＤＬＣ膜等のダイヤモンド関連材料、ＳｉＣ、ＧａＮ、サファイア、ＳｉＣセラミックス、Ｓｉ３Ｎ４セラミックス、ＡＩＮ、ガラス等の硬脆材料等であっても構わない。
【００８６】
以下、上記の様に構成された加工装置１を用いた加工方法について説明を行う。即ち、本発明を適用した加工方法の一例について説明を行う。
【００８７】
本発明を適用した加工方法の一例では、サファイア定盤２を回転させながら、サファイア定盤２と単結晶ダイヤモンド３との接触部位にオゾン供給部５からオゾンガスを供給する。
【００８８】
即ち、サファイア定盤２と単結晶ダイヤモンド３との接触部位にオゾンガスを供しながら、接触部位で生じる摩擦熱によりオゾンガスを熱分解して原子状酸素を生成する。生成した原子状酸素により、サファイア定盤２の表面を清浄化かつ親水化処理する。即ち、サファイア定盤２の表面を改質する。
【００８９】
そして、表面が改質した状態のサファイア定盤２の上面と単結晶ダイヤモンド３が接触した状態でサファイア定盤２が回転することによって、単結晶ダイヤモンド３の表面を物理・化学的に除去することとなる。
【００９０】
本実施の形態の変形例として、図１に記載の装置構成に、更に、加湿処理部を設けるものを採用しうる。加湿処理部は加工部材の上方に設置される。加湿処理部は、加工部材の表面を加湿する部材である。また、水分を付与したオゾンガスをサファイア定盤２と単結晶ダイヤモンド３の接触部位に供給する方式も採用しうる。加湿を行うことで、被加工物への加工をより一層安定化させることができる。
【００９１】
本実施の形態の更なる変形例として、オゾン供給部から供給するオゾンガスにアルカリ性電解水（ｐＨ９．０以上）を含ませて、加工部材と被加工物との接触部位にオゾンガスを供給する方法も採用しうる。
【００９２】
オゾンガスがアルカリ性電解水を含有する場合には、加工部材と被加工物の摩擦面で発生するトライボケミカル反応を促進させ、被加工物の加工面における酸化物を生成させ、優先的に除去可能となる。この結果、オゾンガスの熱分解により生じる原子状酸素を利用した加工に加え、トライボケミカル反応による加工が促進され、表面粗さの精度をより一層高め、かつ、加工能率を向上させることができる。
【００９３】
ここで、オゾンガスに含有させる溶液はアルカリ性溶液であればよく、アルカリ性電解水に限定されるものではない。例えば、ＮａＯＨやＫＯＨ等のアルカリ性溶液をオゾンガスに含有させて加工に利用することも可能である。
【００９４】
［効果］
本発明を適用した加工方法及び加工装置は、加工部材と被加工物の接触部位、即ち、被加工物の加工がなされる位置で、オゾンの熱分解により生じる原子状酸素を利用するものであるため、紫外光を照射する装置に比べ、加工部材の表面をより均一に処理可能なものとなっている。この結果、より安定的かつ高い加工精度を実現しうるものとなっている。
【００９５】
また、本発明を適用した加工装置は、オゾン供給部を既存の装置に配置するのみで容易に構築することができるものとなっている。
【００９６】
更に、本発明を適用した加工方法及び加工装置は、砥粒を利用していないために、加工後の砥粒処理を行う必要がないものとなる。
【００９７】
また、砥粒を利用した加工の場合には、砥粒をスラリーの状態で供給する必要があり、加工部材や被加工物がスラリーで湿った状態となってしまい、温度が上がりにくく加工が進み難い。
一方、本発明を適用した加工方法では、砥粒を利用していないためにスラリーが供給されることもなく、加工部材や被加工物が乾いた状態であり、摩擦熱も含めて温度が上がり易く化学反応が進みやすい。即ち、難加工材料の高精度、高能率な加工が実現することができる。
【００９８】
以下、本発明の実施例及び比較例について説明する。なお、ここで示す実施例は一例であり本発明を限定するものではない。
【００９９】
［実施例１及び比較例１〜２］
本発明の実施例１の加工方法として、以下の条件で加工を行った。先ず、本発明の実施例１の加工方法として、サファイア定盤に被加工物として単結晶ダイヤモンド（３ｍｍ×３ｍｍ）を２ｋｇ（２２．２ｋｇ／ｃｍ２）の荷重で押圧し、サファイア定盤を回転数２５０ｒｐｍ、揺動距離３ｍｍ、揺動速度０．１ｍｍ／ｓの条件で回転させると共に、試料ホルダーを１０００ｒｐｍで回転させた。また、オゾン供給部よりサファイア定盤と単結晶ダイヤモンドとの接触部位にオゾンガス（５Ｌ／ｍｉｎ）を供給した。この様な状況で１．５時間の加工を行った。
実施例１と同様の方法で、オゾン供給部によるオゾン供給を行わないものを比較例１とした。
また、上述した実施例１の加工方法の装置構成に紫外光光源を更に設置して、サファイア定盤に上方から、紫外光（１７２ｎｍ）を照射強度６ｍＷ／ｃｍ２の条件で照射しながら、オゾン供給部によるオゾン供給を行わないものを比較例２とした。
上記の実施例１及び比較例１〜２について、加工後の単結晶ダイヤモンドの表面粗さを非接触形状測定機で測定し、評価を行った。
【０１００】
図２に比較例１の結果、図３に比較例２の結果、及び、図４に実施例１の結果を示す。
【０１０１】
図２及び図４から明らかなように、比較例１の被加工物の加工面に比べ、実施例１の加工により、被加工物の加工面が精度高く加工され、被加工面の測定範囲における算術平均粗さ（Ｒａ）の値は０．１１９ｎｍであり、平滑に加工されていたことが分かった。比較例１の算術平均粗さ（Ｒａ）の値は２．２１３ｎｍであった。
また、図３及び図４から明らかなように、比較例２の被加工物の加工面に比べ、実施例１の加工により、被加工物の加工面がより精度高く加工されていることが分かった。
なお、比較例２の被加工面の測定範囲における算術平均粗さ（Ｒａ）の値は０．１７７ｎｍであった。
【０１０２】
（１）加工能率について
上述した実施例１及び比較例１〜２の加工方法による加工能率について以下の内容で確認を行った。
被加工物となる単結晶ダイヤモンドに所定の深さの溝を形成しておき、加工前後での溝の深さの変化量から加工能率を算出した。
【０１０３】
実施例１における加工能率は２４５３．５ｎｍ／ｈであり、充分な加工能率を示していた。
一方、比較例１における加工能率は３３．３ｎｍ／ｈであった。また、比較例２における加工能率は２３８．１ｎｍ／ｈであった。
【０１０４】
（２）被加工物の加工面の表面粗さ
［実施例２及び比較例３］
本発明の実施例２の加工方法として、以下の条件で加工を行った。先ず、本発明の実施例２の加工方法として、ソーダ石灰ガラス（soda-lime glass）定盤に被加工物としてＳｉＣ基板（Single-crystal 4H-SiC 4°off）（２インチ）を３ｋｇの荷重で押圧し、ソーダ石灰ガラス定盤を回転数２００ｒｐｍ、揺動距離６ｍｍ、揺動速度０．１ｍｍ／ｓの条件で回転させると共に、試料ホルダーを３０ｒｐｍで回転させた。また、紫外光光源を設置し、ソーダ石灰ガラス定盤に上方から、紫外光（１７２ｎｍ）を照射強度６ｍＷ／ｃｍ２の条件で照射した。また、オゾン供給部よりソーダ石灰ガラス定盤とＳｉＣ基板との接触部位にオゾンガス（５Ｌ／ｍｉｎ）を供給した。この様な状況で２時間の加工を行った。なお、ソーダ石灰ガラスは、ＳｉＯ２を主成分とするガラスの一例である。
実施例２の加工方法を実施する前の同一サンプルに対して、ダイヤモンド砥粒を用いて機械研磨したものを比較例３とした。
上記の実施例２及び比較例３について、加工後のＳｉＣ基板の表面粗さを非接触形状測定機で測定し、評価を行った。
【０１０５】
図５に比較例３の結果、及び、図６に実施例２の結果を示す。
【０１０６】
図５及び図６から明らかなように、比較例３の被加工物の加工面に比べ、実施例２の加工により、被加工物の加工面が精度高く加工され、被加工面の測定範囲における算術平均粗さ（Ｒａ）の値は０．３１１ｎｍであり、平滑に加工されていたことが分かった。比較例３の算術平均粗さ（Ｒａ）の値は１．６０１ｎｍであった。
【０１０７】
（３）加工能率について
上述した実施例２及び比較例３の加工方法による加工能率について、上記（２）と同様の内容で加工能率を算出した。
【０１０８】
実施例２における加工能率は２０１．３ｎｍ／ｈであり、一方、比較例３における加工能率は７２．２６ｎｍ／ｈであった。
【０１０９】
（４）被加工物の加工面の表面粗さ
［実施例３及び比較例４］
本発明の実施例３の加工方法として、以下の条件で加工を行った。先ず、本発明の実施例３の加工方法として、アルミナセラミックス定盤に被加工物としてＧａＮ基板（１０ｍｍ×１０ｍｍ）を２５０ｇ（２５０ｇ／ｃｍ２）の荷重で押圧し、アルミナセラミックス定盤を回転数２５０ｒｐｍ、揺動距離１０ｍｍ、揺動速度０．５ｍｍ／ｓの条件で回転させると共に、試料ホルダーを２５０ｒｐｍで回転させた。また、オゾン供給部よりアルミナセラミックス定盤とＧａＮ基板との接触部位にオゾンガス（５Ｌ／ｍｉｎ）を供給した。この様な状況で１時間の加工を行った。
実施例３の加工方法を実施する前の同一サンプルに対して、ダイヤモンド砥粒を用いて機械研磨したものを比較例４とした。
上記の実施例３及び比較例４について、加工後のＧａＮ基板の表面粗さを非接触形状測定機で測定し、評価を行った。
【０１１０】
図７に比較例４の結果、及び、図８に実施例３の結果を示す。
【０１１１】
図７及び図８から明らかなように、比較例４の被加工物の加工面に比べ、実施例３の加工により、被加工物の加工面が精度高く加工され、被加工面の測定範囲における算術平均粗さ（Ｒａ）の値は０．４８３ｎｍであり、平滑に加工されていたことが分かった。比較例４の算術平均粗さ（Ｒａ）の値は２．８３７ｎｍであった。
【０１１２】
［実施例４］
本発明の実施例４の加工方法として、以下の条件で加工を行った。先ず、本発明の実施例４の加工方法として、ガラス定盤に被加工物としてＧａＮ（窒化ガリウム）（１０ｍｍ×１０ｍｍ）を０．５ｋｇの荷重で押圧し、ガラス定盤を回転数２００ｒｐｍ、揺動距離３ｍｍ、揺動速度０．１ｍｍ／ｓの条件で回転させると共に、試料ホルダーを３１．２５ｒｐｍで回転させた。また、オゾン供給部よりガラス定盤とＧａＮとの接触部位に、ｐＨ９．４のアルカリ性電解水を含有させたオゾンガス（５Ｌ／ｍｉｎ）を供給した。この様な状況で１時間の加工を行った。
上記の実施例４について、加工前と加工後のＧａＮの表面粗さを非接触形状測定機で測定し、評価を行った。
【０１１３】
図９に加工前の結果、図１０に加工後の結果を示す。
【０１１４】
図９及び図１０から明らかなように、実施例４の加工により、加工前の被加工物の加工面が精度高く加工され、被加工面の測定範囲における算術平均粗さ（Ｒａ）の値は０．１７６ｎｍであり、平滑に加工されていたことが分かった。加工前の被加工面の測定範囲における算術平均粗さ（Ｒａ）の値は０．９２２ｎｍであった。また、実施例４における加工能率は２９７９ｎｍ／ｈであり、充分な加工能率を示していた。
【０１１５】
［発明の第２の実施の形態］
以下、本発明を実施するための形態（以下、「発明の第２の実施の形態」と称する）について説明する。
図１１は本発明を適用した加工装置を説明するための模式図であり、ここで示す加工装置１１は、絶縁性の合成石英定盤１２と、合成石英定盤１２の帯電量を変化させる帯電ユニット１３と、絶縁性の単結晶ダイヤモンド１４を保持する試料ホルダー１５を有している。なお、帯電ユニット１３は帯電処理部の一例であり、単結晶ダイヤモンド１４は被加工物の一例である。
【０１１６】
なお、合成石英定盤１２の上面（図１１上の上面）に被加工物である単結晶ダイヤモンド１４が接して被加工物が研磨されることとなる。また、合成石英定盤１２は加工部材の一例である。
【０１１７】
帯電ユニット１３は、合成石英定盤１２の上方に配置され、合成石英定盤１２の上面に陽イオンまたは陰イオンを供給して、合成石英定盤１２の帯電量を外部から強制的に制御する。帯電量を制御することで合成石英定盤１２の表面が改質され、単結晶ダイヤモンド１４が接して電気化学的な作用が働くことで被加工物が研磨されることとなる。
【０１１８】
ここで、本実施の形態では、加工部材が絶縁性の合成石英定盤１２で形成されている場合を例に挙げて説明を行っているが、帯電ユニット１３により帯電量を制御することが可能な材料であれば充分であって、必ずしも絶縁性の合成石英定盤１２で形成される必要はない。例えば、鉄、ニッケル、Ｃｏ等の金属、ＳｉＯ２、ＺｒＯ２、Ａｌ２Ｏ３、ＴｉＯ２、Ｆｅ２Ｏ３、ＭｇＯ、ＣａＯ，Ｎａ２Ｏ、Ｋ２Ｏ、ＣｅＯ２等の無機酸化物、ＳｉＣ、ＳｉＮ、Ａｌ２Ｏ３等のセラミックス、及びそれらからなる構成材料で形成されていても構わない。
【０１１９】
また、合成石英定盤１２は、回転数が制御可能な加工テーブル１６上に固定され、加工テーブル１６の回転によって合成石英定盤１２が図１１中符号Ａで示す方向に回転可能に構成されている。
【０１２０】
また、試料ホルダー１５は、合成石英定盤１２の回転軸に対して偏心した回転軸１７を中心として図１１中符号Ｂで示す方向に回転可能に構成されており、単結晶ダイヤモンド１４を保持した状態で上方から単結晶ダイヤモンド１４と合成石英定盤１２が接触する位置まで下降する。なお、図中の符号Ｙは荷重をかける方向を示している。
【０１２１】
ここで、本実施の形態では、試料ホルダー１５に保持される被加工物として単結晶ダイヤモンド１４を例に挙げて説明を行っているが、被加工物は単結晶ダイヤモンド１４に限定されるものではなく、ダイヤモンド、多結晶ダイヤモンド、ＣＶＤダイヤモンド、ＤＬＣ膜等のダイヤモンド関連材料、ＳｉＣ、ＧａＮ、サファイア、ＳｉＣセラミックス、Ｓｉ３Ｎ４セラミックス、ＡＩＮ、ガラス等の硬脆材料等であっても構わない。
【０１２２】
以下、上記の様に構成された加工装置１１を用いた加工方法について説明を行う。即ち、本発明を適用した加工方法の一例について説明を行う。
【０１２３】
本発明を適用した加工方法の一例では、合成石英定盤１２を回転させながら、合成石英定盤１２に帯電ユニット１３から陽イオンまたは陰イオンを供給する。
【０１２４】
即ち、合成石英定盤１２の上面に陽イオンまたは陰イオンを供給することで、合成石英定盤１２の表面の帯電量を制御し、表面を改質させる。
【０１２５】
そして、表面が改質した状態の合成石英定盤１２の上面と単結晶ダイヤモンド１４が接触した状態で合成石英定盤１２が回転することによって、単結晶ダイヤモンド１４の表面を物理・化学的に除去することとなる。
【０１２６】
本実施の形態の変形例（１）として、図１２に示す加工装置の構成も採用しうる。図１２の示す加工装置１８では、上述した図１１に示す加工装置１１の構成に、更に、紫外光光源１９が設置されるものである。
【０１２７】
紫外光光源１９は、合成石英定盤１２の上方であり、帯電ユニット１３とは異なる位置に配置され、合成石英定盤１２の上面に紫外光を照射するものとなる。
【０１２８】
本実施の形態の変形例（１）の加工方法では、合成石英定盤１２を回転させながら、合成石英定盤１２に帯電ユニット１３から陽イオンまたは陰イオンを供給し、更に、紫外光光源１９から紫外光を照射する。
【０１２９】
即ち、合成石英定盤１２の上面に紫外光を照射することで、合成石英定盤１２の表面の清浄化かつ親水化処理を行う。具体的には、紫外光を照射して合成石英定盤１２の最表面部にＯＨ基を表出させることで、単結晶ダイヤモンド１４の表面の原子との反応サイトを増加させる。
【０１３０】
そして、反応サイトが増加した状態の合成石英定盤１２の上面と単結晶ダイヤモンド１４が接触し、合成石英定盤１２が回転することによって、反応サイトを単結晶ダイヤモンド１４の表面の原子と化学的に作用させ、ダイヤモンド基板の表面を物理・化学的に除去することとなる。即ち、帯電量を制御することによる電気化学的な作用と、紫外光照射による効果も加わり、加工能率をより一層向上させることができる。
【０１３１】
また、本発明を適用した加工方法においては、加工部材を加湿する条件を加えて、加工能率を高める方法も採用しうる。
【０１３２】
［効果］
本発明を適用した加工装置は、帯電ユニットを既存の装置に配置するのみで容易に構築することができるものとなっている。
【０１３３】
更に、本発明を適用した加工方法及び加工装置は、砥粒を利用していないために、加工後の砥粒処理を行う必要がないものとなる。
【０１３４】
また、砥粒を利用した加工の場合には、砥粒をスラリーの状態で供給する必要があり、加工部材や被加工物がスラリーで湿った状態となってしまい、温度が上がりにくく加工が進み難い。
一方、本発明を適用した加工方法では、砥粒を利用していないためにスラリーが供給されることもなく、加工部材や被加工物が乾いた状態であり、摩擦熱も含めて温度が上がり易く化学反応が進みやすい。即ち、難加工材料の高精度、高能率な加工が実現することができる。
【実施例】
【０１３５】
以下、本発明の実施例及び比較例について説明する。なお、ここで示す実施例は一例であり本発明を限定するものではない。【０１３６】
（５）被加工物の加工面の表面粗さ
［実施例５〜７及び比較例５〜７］
本発明の実施例５の加工方法として、以下の条件で加工を行った。先ず、本発明の実施例５の加工方法として、サファイア定盤に被加工物として単結晶ダイヤモンド（３ｍｍ×３ｍｍ）を２ｋｇ（２２．２ｋｇ／ｃｍ２）の荷重で押圧し、サファイア定盤を回転数２５０ｒｐｍ、揺動距離３ｍｍ、揺動速度０．１ｍｍ／ｓの条件で回転させると共に、試料ホルダーを１０００ｒｐｍで回転させた。また、サファイア定盤の上方から帯電ユニットより陰イオンを供給した。また、加湿ユニットによりサファイア定盤の上方から加湿処理を施した。この様な状況で１．５時間の加工を行った。
実施例５と同様の方法で、帯電ユニットより陽イオンを供給したものを実施例６とした。
未加工の単結晶ダイヤモンドを比較例５とした。
また、実施例５と同様の方法で陰イオンまたは陽イオンの供給を行わず、加湿処理をしないものを比較例６とした。即ち、サファイア定盤の帯電量は制御せず、加工部材と被加工物の相対的な変位による物理的な加工のみを施す方法である。
更に、比較例６と同様の方法で、加湿ユニットによりサファイア定盤の上方から加湿処理を施したものを比較例７とした。
上記の実施例５〜６及び比較例５〜７について、走査型白色干渉計にて被加工面の表面粗さを評価した。なお、測定範囲は６９６μｍ×５２２μｍである。【０１３７】
図１３に比較例５の走査型白色干渉計像を、図１４に実施例５の走査型白色干渉計像を示す。【０１３８】
図１３及び図１４から明らかなように、比較例５の未加工の被加工物の面に比べ、実施例５の加工により被加工物の加工面が精度高く加工され、被加工面の測定範囲における算術平均粗さ（Ｒａ）の値は０．３０８ｎｍであり、平滑に加工されていたことが分かった。比較例５の算術平均粗さ（Ｒａ）の値は８．１１８ｎｍであった。
また、図示しないが、実施例６の加工においても被加工物の加工面が精度高く加工され、被加工面の測定範囲における算術平均粗さ（Ｒａ）の値は０．３４１ｎｍであり、平滑に加工されていたことが分かった。
一方、陰イオンまたは陽イオンの供給を行わない比較例６の加工では、被加工面の測定範囲における算術平均粗さ（Ｒａ）の値は２．５９５ｎｍであった。【０１３９】
（６）加工能率について
上述した実施例５〜６及び比較例６〜７の加工方法による加工能率について以下の内容で確認を行った。
被加工物となる単結晶ダイヤモンドに所定の深さの溝を形成しておき、加工前後での溝の深さの変化量から加工能率を算出した。【０１４０】
実施例５における加工能率は５７２．２ｎｍ／ｈ、実施例６における加工能率は４５４．３ｎｍ／ｈであり、充分な加工能率を示していた。
一方、比較例６における加工能率は２３．２ｎｍ／ｈであった。また、比較例７における加工能率は９９．７ｎｍ／ｈであった。【０１４１】
（７）被加工物の加工面の表面粗さ
［実施例７〜８及び比較例８］
本発明の実施例７の加工方法として、上述した実施例５の加工方法の装置構成に紫外光光源を更に設置して、サファイア定盤に紫外光を照射する条件で加工を行った。また、実施例７では、実施例５と同様に、サファイア定盤の上方から帯電ユニットより陰イオンを供給した。また、加湿ユニットによりサファイア定盤の上方から加湿処理を施した。その他の条件は実施例５と同一である。
実施例７と同様の方法で、帯電ユニットより陽イオンを供給したものを実施例８とした。
未加工の単結晶ダイヤモンドを比較例８とした。
上記の実施例７〜８及び比較例８について、走査型白色干渉計にて被加工面の表面粗さを評価した。なお、測定範囲は６９６μｍ×５２２μｍである。【０１４２】
図１５に比較例８の走査型白色干渉計像を、図１６に実施例７の走査型白色干渉計像を示す。【０１４３】
図１５及び図１６から明らかなように、比較例８の未加工の被加工物の面に比べ、実施例７の加工により被加工物の加工面が精度高く加工され、被加工面の測定範囲における算術平均粗さ（Ｒａ）の値は０．６２５ｎｍであり、平滑に加工されていたことが分かった。比較例８の算術平均粗さ（Ｒａ）の値は４．３２０ｎｍであった。
また、図示しないが、実施例８の加工においても被加工物の加工面が精度高く加工され、被加工面の測定範囲における算術平均粗さ（Ｒａ）の値は０．９２４ｎｍであり、平滑に加工されていたことが分かった。【０１４４】
（８）加工能率について
上述した実施例７〜８及び比較例９〜１０の加工方法による加工能率について以下の内容で確認を行った。
比較例９は、実施例７の加工方法において紫外光の照射及び加湿処理は行うが、帯電ユニットからの陰イオンの供給を行わない方法である。即ち、サファイア定盤の帯電量は制御せず、紫外光の照射のみを行う加工である。なお、その他の加工条件は実施例７の加工方法と同一である。
また、比較例９と同様の方法で、加湿ユニットによりサファイア定盤の上方から加湿処理を行わないものを比較例１０とした。
被加工物となる単結晶ダイヤモンドに所定の深さの溝を形成しておき、加工前後での溝の深さの変化量から加工能率を算出した。【０１４５】
実施例７における加工能率は３７４１．４ｎｍ／ｈ以上、実施例８における加工能率は２８５８．９ｎｍ／ｈであり、充分な加工能率を示していた。実施例７及び実施例８の加工能率は、上述した実施例５及び実施例６の加工能率よりも、より一層高い加工能率を示す方法であることが明らかとなった。
一方、比較例９における加工能率は５４３．４ｎｍ／ｈ以上であった。また、比較例１０における加工能率は２３８．１ｎｍ／ｈであった。
加工能率は、上述したように、あらかじめ被加工物である単結晶ダイヤモンドに溝の加工を行っており、加工前後の溝の深さの変化量により算出しようとしたものであるが、実施例７及び比較例９の加工では単結晶ダイヤモンドの溝が消失したため、実施例７の加工能率の数値は、「３７４１．４ｎｍ／ｈ以上」、比較例９の加工能率は、「５４３．４ｎｍ／ｈ以上」として表記している。【０１４６】
（９）被加工物の表面電位
［実施例９〜１１及び比較例１１］
本発明の実施例９の加工方法として、上述した実施例５の加工方法の装置構成から帯電ユニットを除き（加湿処理も行わず）、かつ、加工部材をサファイア定盤から合成石英定盤に変更し、定盤と被加工物である単結晶ダイヤモンドとの接触部位である加工点近傍にＮ２ガスを供給したものを実施例９とした。この様な状況で１．５時間の加工を行った。
実施例９と同様の方法で、加湿ユニットより加湿処理を施したものを実施例１０とした。
実施例１０と同様の方法で、帯電ユニットより陰イオンを供給したものを実施例１１とした。
また、実施例９の加工方法からＮ２ガスの供給を行わなかったものを比較例１１とした。
上記の実施例９〜１１及び比較例１１について、表面電位計により合成石英定盤の表面電位を測定して、帯電量を評価した。【０１４７】
図１７〜図２０に表面電位と加工時間の関係をグラフにて示す。図１７は実施例９、図１８は実施例１０、図１９は実施例１１及び図２０は比較例１１の結果である。なお、グラフの縦軸は表面電位、横軸は加工時間（ｍｉｎ）である。【０１４８】
図１７から明らかなように、合成石英定盤にＮ２ガスを供給することで、定盤の表面電位が一定の値の範囲に制御されることが分かった。また、図１８及び図１９から明らかなように、Ｎ２ガスの供給と加湿処理、または、Ｎ２ガスの供給と加湿処理及び帯電ユニットからのイオン供給を併用することで、定盤の表面電位をより一層厳密に制御しうることが分かった。【０１４９】
（１０）被加工物の加工面の表面粗さ
上述した実施例９〜１１及び比較例１１について、上述した方法と同様の内容で、走査型白色干渉計にて被加工面の表面粗さを評価した。【０１５０】
図２１〜図２４に走査型白色干渉計像を示す。図２１は実施例９、図２２は実施例１０、図２３は実施例１１及び図２４は比較例１１の結果である。【０１５１】
図２１及び図２４から明らかなように、比較例１１の未加工の被加工物の面に比べ、実施例９の加工により被加工物の加工面が精度高く加工され、被加工面の測定範囲における算術平均粗さ（Ｒａ）の値は０．５６５ｎｍであり、平滑に加工されていたことが分かった。比較例１１の算術平均粗さ（Ｒａ）の値は１．８０５ｎｍであった。
また、図２２及び図２３に示すように、実施例１０及び実施例１１の加工では、被加工物の加工面がより一層精度高く加工され、実施例６の被加工面の測定範囲における算術平均粗さ（Ｒａ）の値は０．１８４ｎｍであり、また、実施例１１の被加工面の測定範囲における算術平均粗さ（Ｒａ）の値は０．１４９ｎｍであり、平滑に加工されていたことが分かった。【０１５２】
（１１）加工能率について
上述した実施例９〜１１及び比較例１１について、上述した方法と同様の内容で、加工能率を評価した。【０１５３】
実施例９における加工能率は５８６．２ｎｍ／ｈ、実施例１０における加工能率は１２６１．８ｎｍ／ｈ、実施例１１における加工能率は１５６０ｎｍ／ｈであり、特に実施例１０及び実施例１１は、充分な加工能率を示していた。
一方、比較例１１における加工能率は３８．３３ｎｍ／ｈであった。
【符号の説明】
【０１５４】
１    加工装置
２    サファイア定盤
３    単結晶ダイヤモンド
４    試料ホルダー
５    オゾン供給部
６    加工テーブル
７    回転軸
１１    加工装置
１２    合成石英定盤
１３    帯電ユニット
１４    単結晶ダイヤモンド
１５    試料ホルダー
１６    加工テーブル
１７    回転軸
１８    加工装置
１９    紫外光光源
【図１】
2017141918.tif 000003
【図２】
2017141918.tif 000004
【図３】
2017141918.tif 000005
【図４】
2017141918.tif 000006
【図５】
2017141918.tif 000007
【図６】
2017141918.tif 000008
【図７】
2017141918.tif 000009
【図８】
2017141918.tif 000010
【図９】
2017141918.tif 000011
【図１０】
2017141918.tif 000012
【図１１】
2017141918.tif 000013
【図１２】
2017141918.tif 000014
【図１３】
2017141918.tif 000015
【図１４】
2017141918.tif 000016
【図１５】
2017141918.tif 000017
【図１６】
2017141918.tif 000018
【図１７】
2017141918.tif 000019
【図１８】
2017141918.tif 000020
【図１９】
2017141918.tif 000021
【図２０】
2017141918.tif 000022
【図２１】
2017141918.tif 000023
【図２２】
2017141918.tif 000024
【図２３】
2017141918.tif 000025
【図２４】
2017141918.tif 000026
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
金属酸化物で構成された加工部材を被加工物と接触させ、接触部位にアルカリ性溶液を含有するオゾンガスを供給すると共に、前記加工部材を前記被加工物に接触させた状態で変位させる工程を備える
加工方法。
【請求項２】
金属酸化物で構成された加工部材を被加工物と接触させ、接触部位にオゾンガスを供給すると共に、前記加工部材を前記被加工物に接触させた状態で変位させる工程を備え、
前記加工部材、若しくは、前記被加工物の少なくとも一方に、陽イオン、若しくは、陰イオンの少なくとも一方を供給して帯電量を制御する
加工方法。
【請求項３】
前記接触部位で生じる摩擦熱でオゾンガスを分解する
請求項１または請求項２に記載の加工方法。
【請求項４】
前記加工部材は、Ａｌ２Ｏ３から構成される単結晶状態のサファイア、コランダム、サファイアガラス、サファイアクリスタル、多結晶状態のアルミナ、アルミナセラミックス、ＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項１または請求項２に記載の加工方法。
【請求項５】
前記加工部材は、ＳｉＯ２を主成分とするガラスからなり、
前記被加工物は、ＳｉＣからなる
請求項１または請求項２に記載の加工方法。
【請求項６】
前記加工部材、若しくは、前記被加工物の少なくとも一方を加湿する
請求項１または請求項２に記載の加工方法。
【請求項７】
前記アルカリ性溶液がアルカリ性電解水である
請求項１に記載の加工方法。
【請求項８】
前記加工部材と、前記被加工物との接触部位にＮ２ガスを供給して帯電量を制御する
請求項１または請求項２に記載の加工方法。
【請求項９】
金属酸化物で構成された加工部材を被加工物と接触させ、接触部位にアルカリ性溶液を含有するオゾンガスを供給すると共に、前記加工部材を前記被加工物に接触させた状態で変位させる工程を備え、
前記加工部材は、アルミナセラミックスまたはＳｉＯ２を主成分とするガラスのうちいずれか１つからなり、
前記被加工物は、ＧａＮからなる
加工方法。
【請求項１０】
金属酸化物で構成された加工部材を被加工物と接触させ、接触部位にオゾンガスを供給すると共に、前記加工部材を前記被加工物に接触させた状態で変位させる工程を備え、
前記加工部材は、アルミナセラミックスまたはＳｉＯ２を主成分とするガラスのうちいずれか１つからなり、
前記被加工物は、ＧａＮからなり、
前記加工部材、若しくは、前記被加工物の少なくとも一方に、陽イオン、若しくは、陰イオンの少なくとも一方を供給して帯電量を制御する
加工方法。
【請求項１１】
前記オゾンガスがアルカリ性電解水を含有する
請求項９に記載の加工方法。
【請求項１２】
金属酸化物で構成された加工部材と、
所定の被加工物を前記加工部材と接触させて保持する保持機構と、
前記加工部材及び前記被加工物との接触部位にアルカリ性溶液を含有するオゾンガスを供給するオゾンガス供給部と、
前記加工部材と前記被加工物を接触させた状態で、前記加工部材を変位させる駆動部とを備える
加工装置。
【請求項１３】
金属酸化物で構成された加工部材と、
所定の被加工物を前記加工部材と接触させて保持する保持機構と、
前記加工部材及び前記被加工物との接触部位にオゾンガスを供給するオゾンガス供給部と、
前記加工部材と前記被加工物を接触させた状態で、前記加工部材を変位させる駆動部と、
前記加工部材、若しくは、前記被加工物の少なくとも一方に、陽イオン、若しくは、陰イオンの少なくとも一方を供給して帯電量を制御する帯電処理部とを備える
加工装置。
【請求項１４】
前記加工部材及び前記被加工物との間の前記接触部位で摩擦熱が生じる
請求項１２または請求項１３に記載の加工装置。
【請求項１５】
前記加工部材は、Ａｌ２Ｏ３から構成される単結晶状態のサファイア、コランダム、サファイアガラス、サファイアクリスタル、多結晶状態のアルミナ、アルミナセラミックスＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項１２または請求項１３に記載の加工装置。
【請求項１６】
前記加工部材は、ＳｉＯ２を主成分とするガラスからなり、
前記被加工物は、ＳｉＣからなる
請求項１２または請求項１３に記載の加工装置。
【請求項１７】
前記加工部材、若しくは、前記被加工物を加湿する加湿処理部を備える
請求項１２または請求項１３に記載の加工装置。
【請求項１８】
前記アルカリ性溶液がアルカリ性電解水である
請求項１２に記載の加工装置。
【請求項１９】
前記加工部材と、前記被加工物との接触部位にＮ２ガスを供給して帯電量を制御するＮ２ガス供給部を備える
請求項１２または請求項１３に記載の加工装置。
【請求項２０】
金属酸化物で構成された加工部材と、
所定の被加工物を前記加工部材と接触させて保持する保持機構と、
前記加工部材及び前記被加工物との接触部位にアルカリ性溶液を含有するオゾンガスを供給するオゾンガス供給部と、
前記加工部材と前記被加工物を接触させた状態で、前記加工部材を変位させる駆動部とを備え、
前記加工部材は、アルミナセラミックスまたはＳｉＯ２を主成分とするガラスのうちいずれか１つからなり、
前記被加工物は、ＧａＮからなる
加工装置。
【請求項２１】
金属酸化物で構成された加工部材と、
所定の被加工物を前記加工部材と接触させて保持する保持機構と、
前記加工部材及び前記被加工物との接触部位にオゾンガスを供給するオゾンガス供給部と、
前記加工部材と前記被加工物を接触させた状態で、前記加工部材を変位させる駆動部と、
前記加工部材、若しくは、前記被加工物の少なくとも一方に、陽イオン、若しくは、陰イオンの少なくとも一方を供給して帯電量を制御する帯電処理部とを備え、
前記加工部材は、アルミナセラミックスまたはＳｉＯ２を主成分とするガラスのうちいずれか１つからなり、
前記被加工物は、ＧａＮからなる
加工装置。
【請求項２２】
前記オゾンガスがアルカリ性電解水を含有する
請求項２１に記載の加工装置。
【請求項２３】
加工部材、若しくは、同加工部材で加工される被加工物の少なくとも一方に、陽イオン、若しくは、陰イオンの少なくとも一方を供給して正または負の一定の範囲の帯電量へと制御すると共に、前記加工部材と前記被加工物を接触させた状態で相対的に変位させる工程を備える
加工方法。
【請求項２４】
前記加工部材、若しくは、前記被加工物の少なくとも一方に、陰イオンを供給する
請求項２３に記載の加工方法。
【請求項２５】
前記加工部材、若しくは、前記被加工物の少なくとも一方に、陽イオンを供給する
請求項２３に記載の加工方法。
【請求項２６】
前記加工部材、若しくは、前記被加工物の少なくとも一方に、陽イオン及び陰イオンを供給する
請求項２３に記載の加工方法。
【請求項２７】
前記加工部材、若しくは、前記被加工物の少なくとも一方を加湿する
請求項２３乃至請求項２６に記載の加工方法。
【請求項２８】
前記加工部材、若しくは、前記被加工部材の少なくとも一方が絶縁体である
請求項２３乃至請求項２６に記載の加工方法。
【請求項２９】
前記加工物の表面に紫外光若しくはプラズマを照射して同加工部材の表面を清浄化かつ親水化処理する
請求項２３乃至請求項２６に記載の加工方法。
【請求項３０】
前記加工部材及び前記被加工物の接触部位にＮ２ガスを供給する
請求項２３乃至請求項２６に記載の加工方法。
【請求項３１】
前記加工部材は金属、無機酸化物、セラミックスのうちいずれか１つからなり、
前記被加工物は単結晶ダイヤモンド、多結晶ダイヤモンド、ＣＶＤダイヤモンド、ＤＬＣ膜のうちいずれか１つからなる
請求項２３乃至請求項２６に記載の加工方法。
【請求項３２】
加工部材と、該加工部材で加工される被加工物との接触部位にＮ２ガスを供給して正または負の一定の範囲の帯電量へと制御すると共に、前記加工部材と前記被加工物を接触させた状態で相対的に変位させる工程を備える
加工方法。
【請求項３３】
前記加工部材、若しくは、前記被加工物の少なくとも一方を加湿する
請求項３２に記載の加工方法。
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
金属酸化物で構成された加工部材を被加工物と接触させ、接触部位にアルカリ性溶液を含有するオゾンガスを供給すると共に、前記加工部材を前記被加工物に接触させた状態で変位させる工程を備える
加工方法。
【請求項２】
金属酸化物で構成された加工部材を被加工物と接触させ、接触部位にオゾンガスを供給すると共に、前記加工部材を前記被加工物に接触させた状態で変位させる工程を備え、
前記加工部材、若しくは、前記被加工物の少なくとも一方に、陽イオン、若しくは、陰イオンの少なくとも一方を供給して帯電量を制御する
加工方法。
【請求項３】
前記接触部位で生じる摩擦熱でオゾンガスを分解する
請求項１または請求項２に記載の加工方法。
【請求項４】
前記加工部材は、Ａｌ２Ｏ３から構成される単結晶状態のサファイア、コランダム、サファイアガラス、サファイアクリスタル、多結晶状態のアルミナ、アルミナセラミックス、ＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項１または請求項２に記載の加工方法。
【請求項５】
前記加工部材は、ＳｉＯ２を主成分とするガラスからなり、
前記被加工物は、ＳｉＣからなる
請求項１または請求項２に記載の加工方法。
【請求項６】
前記加工部材、若しくは、前記被加工物の少なくとも一方を加湿する
請求項１または請求項２に記載の加工方法。
【請求項７】
前記アルカリ性溶液がアルカリ性電解水である
請求項１に記載の加工方法。
【請求項８】
前記加工部材と、前記被加工物との接触部位にＮ２ガスを供給して帯電量を制御する
請求項１または請求項２に記載の加工方法。
【請求項９】
金属酸化物で構成された加工部材と、
所定の被加工物を前記加工部材と接触させて保持する保持機構と、
前記加工部材及び前記被加工物との接触部位にアルカリ性溶液を含有するオゾンガスを供給するオゾンガス供給部と、
前記加工部材と前記被加工物を接触させた状態で、前記加工部材を変位させる駆動部とを備える
加工装置。
【請求項１０】
金属酸化物で構成された加工部材と、
所定の被加工物を前記加工部材と接触させて保持する保持機構と、
前記加工部材及び前記被加工物との接触部位にオゾンガスを供給するオゾンガス供給部と、
前記加工部材と前記被加工物を接触させた状態で、前記加工部材を変位させる駆動部と、
前記加工部材、若しくは、前記被加工物の少なくとも一方に、陽イオン、若しくは、陰イオンの少なくとも一方を供給して帯電量を制御する帯電処理部とを備える
加工装置。
【請求項１１】
前記加工部材及び前記被加工物との間の前記接触部位で摩擦熱が生じる
請求項９または請求項１０に記載の加工装置。
【請求項１２】
前記加工部材は、Ａｌ２Ｏ３から構成される単結晶状態のサファイア、コランダム、サファイアガラス、サファイアクリスタル、多結晶状態のアルミナ、アルミナセラミックスＳｉＯ２を主成分とするガラスのうちいずれか１つからなり、
前記被加工物は、ダイヤモンド、多結晶ダイヤモンド、ＣＶＤダイヤモンド、ＤＬＣ膜のうちいずれか１つからなる
請求項９または請求項１０に記載の加工装置。
【請求項１３】
前記加工部材は、ＳｉＯ２を主成分とするガラスからなり、
前記被加工物は、ＳｉＣからなる
請求項９または請求項１０に記載の加工装置。
【請求項１４】
前記加工部材、若しくは、前記被加工物を加湿する加湿処理部を備える
請求項９または請求項１０に記載の加工装置。
【請求項１５】
前記アルカリ性溶液がアルカリ性電解水である
請求項９に記載の加工装置。
【請求項１６】
前記加工部材と、前記被加工物との接触部位にＮ２ガスを供給して帯電量を制御するＮ２ガス供給部を備える
請求項９または請求項１０に記載の加工装置。
【請求項１７】
加工部材、若しくは、同加工部材で加工される被加工物の少なくとも一方に、陽イオン、若しくは、陰イオンの少なくとも一方を供給して正または負の一定の範囲の帯電量へと制御すると共に、前記加工部材と前記被加工物を接触させた状態で相対的に変位させる工程を備える
加工方法。
【請求項１８】
前記加工部材、若しくは、前記被加工物の少なくとも一方に、陰イオンを供給する
請求項１７に記載の加工方法。
【請求項１９】
前記加工部材、若しくは、前記被加工物の少なくとも一方に、陽イオンを供給する
請求項１７に記載の加工方法。
【請求項２０】
前記加工部材、若しくは、前記被加工物の少なくとも一方に、陽イオン及び陰イオンを供給する
請求項１７に記載の加工方法。
【請求項２１】
前記加工部材、若しくは、前記被加工物の少なくとも一方を加湿する
請求項１７乃至請求項２０に記載の加工方法。
【請求項２２】
前記加工部材、若しくは、前記被加工部材の少なくとも一方が絶縁体である
請求項１７乃至請求項２０に記載の加工方法。
【請求項２３】
前記加工物の表面に紫外光若しくはプラズマを照射して同加工部材の表面を清浄化かつ親水化処理する
請求項１７乃至請求項２０に記載の加工方法。
【請求項２４】
前記加工部材及び前記被加工物の接触部位にＮ２ガスを供給する
請求項１７乃至請求項２０に記載の加工方法。
【請求項２５】
前記加工部材は金属、無機酸化物、セラミックスのうちいずれか１つからなり、
前記被加工物は単結晶ダイヤモンド、多結晶ダイヤモンド、ＣＶＤダイヤモンド、ＤＬＣ膜のうちいずれか１つからなる
請求項１７乃至請求項２０に記載の加工方法。
【請求項２６】
加工部材と、該加工部材で加工される被加工物との接触部位にＮ２ガスを供給して正または負の一定の範囲の帯電量へと制御すると共に、前記加工部材と前記被加工物を接触させた状態で相対的に変位させる工程を備える
加工方法。
【請求項２７】
前記加工部材、若しくは、前記被加工物の少なくとも一方を加湿する
請求項２６に記載の加工方法。
【国際調査報告】
2017141918.tif 000027
2017141918.tif 000028
2017141918.tif 000029
2017141918.tif 000030
2017141918.tif 000031
2017141918.tif 000032
2017141918.tif 000033
2017141918.tif 000034
2017141918.tif 000035